"正極活物質を含む正極と、負極と、非水電解質とを備える非水電解質二次電池であって、前記正極活物質が、リチウム金属を負極として正極電位が3.0Vvs.Li/Liから4.3Vvs.Li/Liになるまで充電したときの、初期充電容量が180mAhg以下で、かつ、初期充放電効率が70以上である第1正極活物質と、リチウム金属を負極として正極電位が3.0Vvs.Li/Liから4.3Vvs.Li/Liになるまで充電したときの、初期充電容量が180mAhgを超え、かつ、初期充放電効率が70未満である第2正極活物質とを含む、ことを特徴とする非水電解質二次電池。前記第1正極活物質が、リチウム含有遷移金属酸化物であることを特徴とする、請求項1に記載の非水電解質二次電池。前記第1正極活物質が、層状の結晶構造を含むことを特徴とする、請求項2に記載の非水電解質二次電池。前記第1正極活物質が、LiCozM1-zO20.3<z≦1、MはNi、Mn、及びAlからなる群から選ばれる少なくとも1つの元素であることを特徴とする、請求項3に記載の非水電解質二次電池。前記第2正極活物質が、LixAOyであることを特徴とする、請求項1~4のいずれか1項に記載の非水電解質二次電池。前記第2正極活物質が、Li5FeO4、Li6MnO4、及びLi6CoO4からなる群から選ばれる少なくとも1つの化合物であることを特徴とする、請求項5に記載の非水電解質二次電池。前記第1正極活物質と前記第2正極活物質との質量比が90:10~99:1であることを特徴とする、請求項1~6のいずれか1項に記載の非水電解質二次電池。正極の充電終止電位が4.3Vvs.Li/Li以下であることを特徴とする、請求項1~7のいずれか1項に記載の非水電解質二次電池。本願発明の目的は、低い充電電位で不可逆容量を負極活物質に与えることである。本願発明の非水電解質二次電池は、正極活物質を含む正極と、負極と、非水電解質とを備える非水電解質二次電池であって、正極活物質が、リチウム金属を負極として正極電位が3.0Vvs.Li/Liから4.3Vvs.Li/Liになるまで充電したときの、初期充電容量が180mAhg以下で、かつ、初期充放電効率が70以上である第1正極活物質と、リチウム金属を負極として正極電位が3.0Vvs.Li/Liから4.3Vvs.Li/Liになるまで充電したときの、初期充電容量が180mAhgを超え、かつ、初期充放電効率が70未満である第2正極活物質とを含む、ことを特徴としている。第2正極活物質の初期充電容量が高いほど、第1正極活物質の相対的な量を増やすことができ、初期充放電後の容量を高くすることができるため好ましい。したがって、リチウム金属を負極として正極電位が3.0Vvs.Li/Liから4.3Vvs.Li/Liになるまで充電したときの、第2正極活物質の初期充電容量が300mAhg以上であれば好ましく、400mAhg以上であればさらに好ましい。第1正極活物質としては、従来の正極活物質を用いることができ、その例としては、リチウム含有遷移金属酸化物が挙げられる。リチウム含有遷移金属酸化物は層状の結晶構造を含むものが好ましい。なかでもLiCozM1-zO20.3<z≦1、MはNi、Mn、及びAlからなる群から選ばれる少なくとも1つの元素が好ましい。第2正極活物質の例としては、LixAOyが挙げられる。なかでも、Li5FeO4、Li6MnO4、及びLi6CoO4が好ましい。第2正極活物質の量は、使用する負極活物質の不可逆容量に合わせて調整することができるが、第1正極活物質と第2正極活物質との質量比は90:10~99:1とすることが好ましい。本願発明で用いられる非水電解質には、非水電解質二次電池に従来使用されている非水電解質を用いることができる。その例として、環状炭酸エステル、鎖状炭酸エステル、エーテル類が挙げられる。環状炭酸エステルの例としては、エチレンカーボネート及びプロピレンカーボネートが挙げられる。鎖状炭酸エステルの例としては、ジメチルカーボネート、エチルメチルカーボネート及びジエチルカーボネートが挙げられる。エーテル類の例としては、1,2-ジメトキシエタンが挙げられる。本願発明で用いられる非水電解質には、非水電解質二次電池に従来使用されているリチウム金属塩が含まれる。その例として、LiPF6及びLiBF4が挙げられる。本願発明で用いられる負極活物質には、非水電解質二次電池に従来使用されている負極活物質を用いることができる。その例として、黒鉛、リチウム、シリコン及びシリコン合金が挙げられる。本願発明の非水電解質二次電池には、必要に応じて従来の非水電解質二次電池に使用されている電池構成部材を使用することができる。本願発明によれば、低電位で第2正極活物質から高い初期充電容量が引き出せるため、充電終止電位を高く設定することなく不可逆容量を負極活物質に与えることができる。以下、本願発明の実施の形態について詳細に説明するが、本願発明はこれらの実施例により限定されるものではない。試験セルの作製<実施例1>Li2CO3とCo3O4とを混合し、空気中において900°Cで10時間保持することによって、第1正極活物質であるLiCoO2を得た。得られたLiCoO2は、粉末X線回折法により分析を行った結果、層状の結晶構造を有することが分かった。LiOH.H2OとFeOOHとをモル比が5:1となるように混合し、アルゴン雰囲気中において400°Cで24時間保持し、さらに600°Cで24時間保持することによって、第2正極活物質であるLi5FeO4を得た。得られたLi5FeO4は、粉末X線回折法により分析を行った結果、斜方晶に属する結晶構造を有することが分かった。第1正極活物質と第2正極活物質とを質量比が91:9となるように混合して正極活物質を作製した。得られた正極活物質と導電剤としてのアセチレンブラックと結着剤としてのポリフッ化ビニリデンとを質量比が8:1:1となるように混合した。その後、この混合物にN-メチル-2-ピロリドンを加えて正極合剤スラリーを作製した。得られた正極合剤スラリーをアルミニウム箔からなる集電体に塗布し、110°Cで真空乾燥することで、作用極1を作製した。アルゴン雰囲気下で、作用極1、対極2、参照極3、セパレーター4、非水電解質5、及び容器6を用いて図1に示す試験セルA1を作製した。尚、対極2及び参照極3にはリチウム金属を用いた。セパレーター4には、ポリエチレン製セパレーターを用いた。非水電解質5には、エチレンカーボネートとジエチルカーボネートとを体積比が3:7となるように混合した非水電解液に、LiPF6を1.0mol/lの濃度になるように溶解させたものを用いた。作用極1、対極2、及び参照極3には、それぞれ集電タブ7が取り付けられている。<実施例2>第1正極活物質と第2正極活物質とを質量比が94:6となるように混合して正極活物質を作製したこと以外は、実施例1と同様にして試験セルA2を作製した。<実施例3>第1正極活物質と第2正極活物質とを質量比が97:3となるように混合して正極活物質を作製したこと以外は、実施例1と同様にして試験セルA3を作製した。<比較例1>第1正極活物質のみを用いて正極活物質を作製したこと以外は、実施例1と同様にして試験セルB1を作製した。<参考例1>第2正極活物質のみを用いて正極活物質を作製したこと以外は、実施例1と同様にして試験セルC1を作製した。初期充放電試験試験セルA1~A3、B1及びC1について、5mA/gC1は10mA/gの定電流で正極電位が4.3VvsLi/Liに達するまで充電した。その後、5mA/gC1は10mA/gの定電流で正極電位が3.0VvsLi/Liに達するまで放電を行った。このときの初期放電容量、初期充電容量、及び初期充放電効率を表1に示す。なお、初期充電又は初期放電とは電池の組立後に最初に行う充電又は放電のことをいう。また、初期充放電効率とは、初期放電容量を初期充電容量で除した値に100をかけた値のことをいう。表1のC1から分かるように、本願発明者はLi5FeO4を正極活物質として用いた場合、正極電位が3.0~4.3Vvs.Li/Liの間の初期充電容量が180mAhgを超え、かつリチウム金属を負極としたときの初期充放電効率が70未満であることを見出した。そして、表1のA1~A3から分かるように、正極電位が3.0~4.3Vvs.Li/Liの間の初期充電容量が180mAhg以下で、かつ、リチウム金属を負極としたときの初期充放電効率が70以上である第1正極活物質と、Li5FeO4とを組み合わせることによって、正極終止電位を4.3Vvs.Li/Liより上げることなく、従来の正極活物質を用いたB1よりも初期充電容量を高めることができた。"